【事件の表示】
　特許第３４４６８９４号「共役ジエン系重合体組成物及びゴム補強スチレン系樹脂」の請求項１ないし６に係る特許に対する特許異議の申立てについて、次のとおり決定する。
【結　論】
　特許第３４４６８９４号の請求項１ないし６に係る特許を維持する。
【理　由】
I．手続の経緯
　特許第３４４６８９４号の請求項１〜６に係る発明は、平成１０年３月３０日に特許出願（優先権主張　優先日　平成９年３月３１日　日本）され、平成１５年７月４日にその発明について特許権の設定登録がなされ、その後、チバ　スペシャルティ　ケミカルズ　ホールディング　インコーポレーテッドより、請求項１〜６に係る発明の特許に対し特許異議の申立てがなされたものである。
II．請求項に係る発明
　特許第３４４６８９４号の請求項１〜６に係る発明は、特許明細書の記載からみて、その特許請求の範囲の請求項１〜６に記載された、次のとおりのものである。
「【請求項１】（ａ）少なくとも一種の共役ジエンからなる非カップリングの共役ジエン重合体、又は共役ジエンと少なくとも一種のモノビニル芳香族化合物とからなる非カップリングのランダム共重合体１００重量部、
（ｂ）下記一般式（I）で示される含イオウフェノール系酸化防止剤０．０３〜０．２重量部
（式中、Ｒ１及びＲ３は−ＣＨ２−Ｓ−Ｒ５であり、Ｒ５はそれぞれ互いに独立して炭素数２〜１８のアルキル基を表し、Ｒ２は水素又はメチル基を表し、Ｒ４は炭素数１〜８のアルキル基を表す。）及び
（ｃ）下記一般式（II）で示されるフェノール系酸化防止剤０．０３〜０．２重量部
（式中、Ｒ６はｔｅｒ−ブチル基を表し、Ｒ７は炭素数２〜２２のアルキル基を表す。）
を含む共役ジエン系重合体組成物。
【請求項２】（ａ）成分中のビニル結合量が１０〜２５モル％である請求項１記載の共役ジエン系重合体組成物。
【請求項３】さらに水分０．１〜０．７重量部を含む請求項１記載の共役ジエン系重合体組成物。
【請求項４】請求項１記載の共役ジエン系重合体組成物を強靱化剤として含むゴム補強スチレン系樹脂。
【請求項５】強靱化剤の含有量が２〜１３重量％である請求項４記載のゴム補強スチレン系樹脂。
【請求項６】樹脂中のトルエン不溶分の膨潤指数が８〜１３である請求項４記載のゴム補強スチレン系樹脂。」
III．特許異議申立について
１．特許異議申立の概要
　特許異議申立人　チバ　スペシャルティ　ケミカルズ　ホールディング　インコーポレーテッドは、甲第１号証（特開平４−２５２２４３号公報）、甲第２号証（米国特許第５５９９８６０号明細書）、甲第３号証（特開昭６２−１１４９５５号公報）を提出して、請求項１、２、４に係る発明は、前記甲第１号証、甲第２号証又は甲第３号証に記載された発明であるから、請求項１、２、４に係る発明の特許は特許法第２９条第１項の規定に違反してされたものであり、又、請求項１〜６に係る発明は、前記甲第１〜３号証に記載された発明に基いて当業者が容易に発明をすることができたものであるから、請求項１〜６に係る発明の特許は特許法第２９条第２項の規定に違反してされたものであり、取り消されるべき旨主張している。
２．特許異議申立についての判断
（１）甲各号証に記載された事項
◆特許異議申立人　チバ　スペシャルティ　ケミカルズ　ホールディング　インコーポレーテッドが提出した甲第１号証（特開平４−２５２２４３号公報：以下、刊行物１という。）には、以下の事項が記載されている。
「【請求項１】ムーニー粘度（ＭＬ１４  ,100℃）が２０〜１８０またはゲルパーミエーションクロマトグラフによって測定されるポリスチレン換算重量平均分子量が２０万〜１００万の、少なくとも一種の共役ジエンまたは共役ジエンと少なくとも一種のモノビニル芳香族化合物とからなり、多官能性カップリング剤でカップリングした共役ジエン系ゴム１００重量部、及びフェノール系安定剤とリン系安定剤のうち少なくとも一種の安定剤０．１〜２．０重量部、及び下記一般式化１で表される含イオウフェノール系化合物の少なくとも一種０．０１〜０．２０重量部、からなることを特徴とする、共役ジエン系ゴム組成物。
【化１】
（式中、Ｒ１、Ｒ３は−ＣＨ２−Ｓ−Ｒ５を表し、Ｒ５は炭素数２０以下のアルキル基を表し、
Ｒ２、Ｒ４は水素原子又は炭素数１５以下のアルキル基を表す。）」（特許請求の範囲【請求項１】）
「【産業上の利用分野】本発明は、カップリングした特定の共役ジエン系ゴムと、フェノール系安定剤またはリン系安定剤の特定量と、特定構造の含イオウフェノール系化合物とからなる共役ジエン系ゴム組成物に関するものである。特に、本発明は、高温時熱安定性や剪断熱安定性などが優れ、ゲルの発生や変色などが極めて少ない、樹脂改質用や自動車タイヤ用又は工業用品などに好適な共役ジエン系ゴム組成物に関するものである。」（明細書段落【０００１】）
「【従来技術】従来、ジエン系重合体は樹脂改質用や自動車タイヤや種々の工業用品に広く用いられている。その中でも、多官能性カップリング剤でカップリングした分岐構造を有するジエン系重合体は加工性や機械的強度などが向上する等の特長を有している。しかし、カップリングしたゴムはその特性を向上するために、比較的分子量が大きく、従ってムーニー粘度も高いものとなっており、また、カップリング残基である、例えば金属や酸素原子などを有していることにより、ゴムの生産工場や加工工場などにおいて、例えば高温下での加工操作や熱剪断応力を受ける場合などにおいてゲルの発生や変色などの問題が生じている。」（明細書段落【０００２】）
「【課題を解決するための手段】本発明者らは、このようなカップリングした共役ジエン系ゴムの特性を損なうことなく、高温時や熱剪断時における着色やゲル発生などの問題を解決するために、高いムーニー粘度（ＭＬ１４  ,100℃：以下、ムーニー粘度と略す）またはゲルパーミエーシヨンクロマトグラフ（以下、GPCと略す）によって測定するポリスチレン換算重量平均分子量（以下、Mwと略す）が大きい、カップリングした共役ジエン系ゴムと種々の安定剤について鋭意検討した結果、カップリングした共役ジエン系ゴムと、特定量のフェノール系安定剤またはリン系安定剤の少なくとも一種と、特定の含イオウフェノール系化合物からなる共役ジエン系ゴム組成物が、ゲル発生や着色などが抑制され高温時熱安定性や剪断熱安定性が優れており、しかも、該組成物は加硫・架橋が容易であり、該成形品の引張強度や反発弾性などが良好であることを見出し、本発明を完成するに至った。」（明細書段落【０００６】）
「本発明に使用する前記共役ジエン系ゴムは、スチレンなどのモノビニル芳香族化合物の結合やジエンの１，２−ビニル結合の分布がランダムでもブロックでも良く、又は分子鎖に沿って漸減的に変化するものであっても良い。モノビニル芳香族化合物の結合量は７０重量％以下、好ましくは５０重量％以下である。」（明細書段落【００１１】）
「本発明で使用するフェノール系安定剤は、例えば、下記一般式（I）〜（IV）に表されるようなものである。・・・・・」（明細書段落【００１３】）
「一般式（II）は、
【化３】
・・・・・
（式中、Ｒ９は
　　　　
Ｒ１０は炭素数１〜２２のアルキル基を表す）である。
　一般式（II）のＲ１０の好ましい置換基はオクタデシル基などである。その化合物としては、例えば、ｎ−オクタデシル−３−（３’，５’−ジ−ｔｅｒｔ−ブチル−４−ヒドロキシフェニル）プロピオネートなどがある。」（明細書段落【００１５】【００１６】）
「本発明で使用する含イオウフェノール系化合物は、一般式：
【化１】
　　　　
（式中、Ｒ１、Ｒ３は−ＣＨ２−Ｓ−Ｒ５を表し、Ｒ５は炭素数２０以下のアルキル基を表し、
Ｒ２、Ｒ４は水素原子又は炭素数１５以下のアルキル基を表す。）例えば、２，４−ビス−（ｎ−オクチルチオメチル）−６−メチルフェノール、・・・・・などが好適である。」（明細書段落【００２０】【００２１】）
◆同じく、甲第２号証（米国特許第５５９９８６０号明細書：以下、刊行物２という。）には、以下の事項が記載されている。
「１．全混合物の５０重量％より多いポリオキシメチレン（成分Ａ）、および全混合物に関して、１０〜４０重量％の
（ａ）ポリブタジエンまたはポリ（ブタジエン／スチレン）のゴム弾性コア、硬質グラフトシェル、および一種またはそれより多い立体障害フェノール、有機ホスフィット、有機スルフィドおよび約７ないし約１１の範囲内のｐＨ緩衝系を含む安定化されたＭＢＳコアシェルグラフトコポリマー（成分Ｂ）または、
（ｂ）・・・・・添加されるもの、または、
（ｃ）・・・・・添加されるものを含む改良されたポリアセタール組成物であって、
・・・・・である組成物。」（請求項１）
「本発明に従い改良されたＰＯＭ組成物の本質的な特徴は、成分Ｂである特別に安定化されたコアシェルグラフトコポリマーの含量であり、その含量は一般に５重量％と５０重量％の間、好ましくは約１０重量％と４０重量％との間、そして、特に約１０重量％と約３０重量％との間である。成分Ｂは特に、安定化されたＭＢＳ（メタクリレートブタジエン−スチレン）コアシェルグラフトコポリマーである。ゴム状のコアは、ポリ（メチルメタクリレート）またはポリ（メチルメタクリレート／スチレン）の硬質シェルを有するポリブタジエンまたはポリ（ブタジエン／スチレン）であるか、またはスチレン、メチルメタクリレートまたはそれらの混合物をゴムコアの存在下で重合させることによるゴムコア上にグラフト化されたシェルである。（スチレン、メチルメタクリレートまたはそれらの混合物）の１０％以下の量の、エチルアクリレートのような架橋化またはグラフト化モノマーである他のモノマーもまた、シェルまたはシェル類のポリマーに形成され得る。」（第５欄１９〜３５行）
「本発明において有用な立体障害フェノールは、オクタデシル３−（３’，５’−ジ−第三ブチル−４’−ヒドロキシフェニル）プロピオネート、・・・・・、およびそれらの混合物を包含する。・・・・・。」（第５欄４５〜５９行）
「本発明のスルフィドは、以下のスルフィド基
　−ＣＨ２−Ｓ−Ｒ
（式中、Ｒは１ないし２０個の炭素原子、そして好ましくは７ないし１２個の炭素原子を有するアルキル基を表す。）の一つまたはそれより多くを有する。例としては、２，４−ビス［（オクチルチオ）メチル］−ｏ−クレゾール、・・・・・、等を包含する。・・・・・。」（第６欄４〜１９行）
◆同じく、甲第３号証（特開昭６２−１１４９５５号公報：以下、刊行物３という。）には、以下の事項が記載されている。
「（１）　次式I：
（式中、Ｒ１は炭素原子数１ないし８のアルキル基又は炭素原子数５ないし１２のシクロアルキル基を表わし、
　二つの基Ｒ２は、それぞれ互いに独立して、未置換又は１若しくは２個のヒドロキシル基、又は−ＯＣＯ−Ｒ４、−ＣＯ−ＯＲ５又は−ＣＯ−ＮＲ５Ｒ６によって置換された炭素原子数１ないし１８のアルキル基を表わすか、又はそれらはフェニル基またはベンジル基を表わし、
　Ｒ３は水素原子又はメチル基を表わすが、ただしＲ１がメチル基以外の基を表わすときＲ３はメチル基を表わし、
　Ｒ４は炭素原子数１ないし１７のアルキル基、炭素原子数２ないし８のアルケニル基または次式Ia：
で表わされる基を表わし、
　ｍは０，１又は２を表わし、
　二つの基Ｒ’は、それぞれ互いに独立して、Ｒ１で定義した意味を表わし、
　Ｒ５は−Ｏ−、−Ｓ−、又は−ＮＲ’−によって中断されてもよい炭素原子数１ないし２０のアルキル基を表わし、そして
　Ｒ６は水素原子を表わすか、又はＲ５で定義した意味の一つを表わす。）で表わされる化合物の少なくとも一つと弾性体又は粘着付与性樹脂を含む組成物。」（特許請求の範囲第１項）
「好ましい組成物は、弾性体としてポリブタジエンゴムのようなポリジエン、ポリフッ化ビニリデンのようなハロゲン含有ポリマー又はポリウレタンを含有するものである。」（第６頁右下欄１１〜１４行）
「式IIで表わされるフェノールを含む本発明の潤滑剤配合物は、また、ある性能特性を改良するために加える他の添加剤例えば他の酸化防止剤、・・・・・も含有してもよい。
　潤滑剤において、式IIで表わされるフェノールと用いてもよい他の添加剤の例は次のとおりである。
１．酸化防止剤」（第８頁右上欄１１行〜左下欄１行）
「１．７　β−（３，５−ジ−第三ブチル−４−ヒドロキシフェニル）プロピオン酸の１価または多価アルコールとのエステル
　例えば、メタノール、オクタデカノール、・・・・・とのエステル。」（第９頁左下欄１４行〜右下欄３行）
（２）判断
（ｉ）請求項１に係る発明（以下、「本件発明１」という。）について
　本件発明１は、「 （ａ）少なくとも一種の共役ジエンからなる非カップリングの共役ジエン重合体、又は共役ジエンと少なくとも一種のモノビニル芳香族化合物とからなる非カップリングのランダム共重合体１００重量部、
（ｂ）下記一般式（I）で示される含イオウフェノール系酸化防止剤０．０３〜０．２重量部
（式中、Ｒ１及びＲ３は−ＣＨ２−Ｓ−Ｒ５であり、Ｒ５はそれぞれ互いに独立して炭素数２〜１８のアルキル基を表し、Ｒ２は水素又はメチル基を表し、Ｒ４は炭素数１〜８のアルキル基を表す。）及び
（ｃ）下記一般式（II）で示されるフェノール系酸化防止剤０．０３〜０．２重量部
（式中、Ｒ６はｔｅｒ−ブチル基を表し、Ｒ７は炭素数２〜２２のアルキル基を表す。）
を含む共役ジエン系重合体組成物」をその構成とすることにより、熱安定性、色調及び耐変色性に優れた共役ジエン系重合体組成物が得られることを見出し、さらに該組成物をスチレン系樹脂の強靱化剤として使用すると色調と衝撃強度に優れたゴム補強スチレン樹脂が得られることを見出したものである。
　一方、刊行物１に記載された発明は、共役ジエン系ゴム組成物に係るものであるが、その目的とするところは、ムーニー粘度（ＭＬ１４  ,100℃）が２０〜１８０またはゲルパーミエーションクロマトグラフによって測定されるポリスチレン換算重量平均分子量が２０万〜１００万であり、かつ多官能性カップリング剤でカップリングした共役ジエン系ゴムに、特定量のフェノール系安定剤（例えば、ｎ−オクタデシル−３−（３’，５’−ジ−ｔｅｒｔ−ブチル−４−ヒドロキシフェニル）プロピオネート）またはリン系安定剤と、特定構造の含イオウフェノール系化合物（例えば、２，４−ビス−（ｎ−オクチルチオメチル）−６−メチルフェノール）を配合する構成を採用してカップリングした共役ジエン系ゴムの特性を損なうことなく、ゲル発生や着色などが抑制され高温時熱安定性や剪断熱安定性が優れており、しかも該組成物は加硫・架橋が容易であり、該成形品の引張強度や反発弾性などが良好な共役ジエン系ゴム組成物を得ることができる、というものである。
　即ち、刊行物１に記載された発明は、その対象となる共役ジエン系ゴムは「多官能性カップリング剤でカップリングした共役ジエン系ゴム」である。
　そうすると、刊行物１には、本件発明１の構成である「少なくとも一種の共役ジエンからなる非カップリングの共役ジエン重合体、又は共役ジエンと少なくとも一種のモノビニル芳香族化合物とからなる非カップリングのランダム共重合体」を用いることについては記載がされておらず、非カップリングの共役ジエン重合体、又は共役ジエンと少なくとも一種のモノビニル芳香族化合物とからなる非カップリングのランダム共重合体に特定の含イオウフェノール系酸化防止剤と特定のフェノール系酸化防止剤とを、それぞれ特定の量の範囲で組合わせて使用することにより、色調が良好であり、さらに高温の倉庫や船倉内などの乾燥状態又は高湿状態で比較的長時間保存していても着色せず、かつ動的安定性及び静的安定性において、極めて優れた熱安定性を有するものであり、そして、該重合体組成物をスチレン系樹脂の強靱化剤として使用すると色調と衝撃強度に優れたゴム補強スチレン系樹脂が得られることについては記載がされていないし、示唆もされていない。
　そうであれば、刊行物１に、多官能性カップリング剤でカップリングした共役ジエン系ゴムに、特定量のフェノール系安定剤またはリン系安定剤と、特定構造の含イオウフェノール系化合物を配合してなる共役ジエン系ゴム組成物に関して記載されているとしても、本件発明１のように少なくとも一種の共役ジエンからなる非カップリングの共役ジエン重合体、又は共役ジエンと少なくとも一種のモノビニル芳香族化合物とからなる非カップリングのランダム共重合体を用いる点については何等記載されていないから、したがって、本件発明１と刊行物１に記載された発明とは、発明が解決しようとする課題および発明特定事項が異なるものであり、本件発明１は、刊行物１に記載された発明であるということはできないし、また、刊行物１に記載された発明から当業者が容易に発明をすることができたともいえない。
　刊行物２には、ポリオキシメチレン（成分Ａ）５０重量％以上と一種またはそれより多い立体障害フェノール、有機スルフィドおよび約７〜１１の範囲内のpH緩衝系を含むＭＢＳコアシェルグラフトコポリマー（成分Ｂ）１０〜４０重量％からなるポリアセタール組成物が記載され、グラフトコポリマーはポリブタジエン上にスチレンおよびメチルメタクリレートがグラフト化されたものであること、立体障害フェノールとしては、オクタデシル３−（３’，５’−ジ−第三ブチル−４’−ヒドロキシフェニル）プロピオネートが用いられること、更には有機スルフィドとしては、２，４−ビス［（オクチルチオ）メチル］−ｏ−クレゾールが用いられることが記載されている。
　しかしながら、刊行物２には、本件発明１の構成である「少なくとも一種の共役ジエンからなる非カップリングの共役ジエン重合体、又は共役ジエンと少なくとも一種のモノビニル芳香族化合物とからなる非カップリングのランダム共重合体」を用いること、即ち、対象となる共役ジエン重合体は非カップリングの共役ジエン重合体である点については何等記載がされておらず、非カップリングの共役ジエン重合体、又は共役ジエンと少なくとも一種のモノビニル芳香族化合物とからなる非カップリングのランダム共重合体に特定の含イオウフェノール系酸化防止剤と特定のフェノール系酸化防止剤とを、それぞれ特定の量の範囲で組合わせて使用することにより、色調が良好であり、さらに高温の倉庫や船倉内などの乾燥状態又は高湿状態で比較的長時間保存していても着色せず、かつ動的安定性及び静的安定性において、極めて優れた熱安定性を有するものであり、そして、該重合体組成物をスチレン系樹脂の強靱化剤として使用すると色調と衝撃強度に優れたゴム補強スチレン系樹脂が得られることについては記載がされていないし、示唆もされていない。
　そうすると、本件発明１と刊行物２に記載された発明とは、発明が解決しようとする課題および発明特定事項が異なるものであり、本件発明１は、刊行物２に記載された発明であるということはできないし、また、刊行物２に記載された発明から当業者が容易に発明をすることができたともいえない。
　刊行物３には、熱、酸化又は光誘起崩壊に敏感な材料のための効果的な安定剤に関して、置換ビス（アルキルチオメチル）フェノールが、弾性体（ポリブタジエンのようなポリジエン）のための優れた安定剤として用いられることが記載されており、該置換ビス（アルキルチオメチル）フェノールの使用にあたっては、他の酸化防止剤と併用が可能であること、他の酸化防止剤の例としてβ−（３，５−ジ−第三ブチル−４−ヒドロキシフェニル）プロピオン酸のオクタデカノールとのエステルが用いられることが記載されている。
　しかしながら、刊行物３には、安定剤が配合される弾性体については、単にポリブタジエンが記載されているだけであり、本件発明１の発明特定事項である「少なくとも一種の共役ジエンからなる非カップリングの共役ジエン重合体、又は共役ジエンと少なくとも一種のモノビニル芳香族化合物とからなる非カップリングのランダム共重合体」を用いること、即ち、対象となる弾性体（ポリブタジエン）が非カップリングの共役ジエン重合体である点については何等記載がされておらず、非カップリングの共役ジエン重合体、又は共役ジエンと少なくとも一種のモノビニル芳香族化合物とからなる非カップリングのランダム共重合体に特定の含イオウフェノール系酸化防止剤と特定のフェノール系酸化防止剤とを、それぞれ特定の量の範囲で組合わせて使用することにより、色調が良好であり、さらに高温の倉庫や船倉内などの乾燥状態又は高湿状態で比較的長時間保存していても着色せず、かつ動的安定性及び静的安定性において、極めて優れた熱安定性を有するものであり、そして、該重合体組成物をスチレン系樹脂の強靱化剤として使用すると色調と衝撃強度に優れたゴム補強スチレン系樹脂が得られることについては記載がされていないし、示唆もされていない。
　そうすると、本件発明１と刊行物３に記載された発明とは、発明が解決しようとする課題および発明特定事項が異なるものであり、本件発明１は、刊行物３に記載された発明であるということはできないし、また、刊行物３に記載された発明から当業者が容易に発明をすることができたともいえない。
　結局、非カップリングの共役ジエン重合体、又は共役ジエンと少なくとも一種のモノビニル芳香族化合物とからなる非カップリングのランダム共重合体に特定の含イオウフェノール系酸化防止剤と特定のフェノール系酸化防止剤とを、それぞれ特定の量の範囲で組合わせて使用することにより、多量の酸化防止剤を用いることなく、熱安定性、色調及び耐変色性に優れた共役ジエン系重合体組成物が得られるという技術は前記刊行物１〜３には記載されていないのであるから、多官能性カップリング剤でカップリングした共役ジエン系ゴム組成物あるいはカップリング処理について何等示されていないポリブタジエンゴム組成物について記載がされているとしても、これらの技術から本件発明１が課題の解決のために採用した発明特定事項を導き出すことは、予測できないことというべきである。
　そして、本件発明１は、請求項１に記載された発明特定事項を採用することにより、明細書に記載の顕著な効果を奏するものである。
　したがって、刊行物１〜３に記載された発明を合わせ検討しても、本件発明１は、刊行物１〜３に記載された発明に基いて当業者が容易に発明をすることができたものとはいえない。
　（ii）請求項２〜６に係る発明について
　請求項２〜６に係る発明は、請求項１に記載された発明を引用するものであるから、請求項１に係る発明が、前記記載のとおり、刊行物１〜３に記載された発明であるとはいえないし、刊行物１〜３に記載された発明に基いて当業者が容易に発明をすることができない以上、請求項２〜６に係る発明は、刊行物１〜３に記載された発明であるとはいえないし、刊行物１〜３に記載された発明から当業者が容易に発明をすることができたものということはできない。
IV．むすび
　以上のとおりであるから、特許異議申立の理由及び証拠によっては、請求項１〜６に係る発明の特許を取り消すことはできない。
　また、他に請求項１〜６に係る発明の特許を取り消すべき理由を発見しない。
　よって、結論のとおり決定する。
【異議決定日】
平成１６年１１月３０日（２００４．１１．３０）